СПОСОБ ПОЛУЧЕНИЯ УЛЬТРАМЕЛКОЗЕРНИСТЫХ ЗАГОТОВОК ИЗ ТИТАНОВЫХ СПЛАВОВ

1. Способ получения ультрамелкозернистых заготовок из титановых сплавов, включающий интенсивную пластическую деформацию и термомеханическую обработку, отличающийся тем, что интенсивную пластическую деформацию проводят методом многократной всесторонней ковки со сменой осей деформации до достижения степени накопленной логарифмической деформации не менее 3, причем всестороннюю ковку начинают проводить при температуре, ниже температуры полиморфного превращения с последующим снижением до температуры начала термомеханической обработки, которую осуществляют после всесторонней ковки со ступенчатым понижением температуры обработки от значения ниже порога рекристаллизации до комнатной и ступенчатым повышением степени деформации до значения, определяемого видом термомеханической обработки.
2. Способ по п.1, отличающийся тем, что термомеханическую обработку проводят методом ковки с вытяжкой с относительной степенью деформации до 85%.
3. Способ по п.1, отличающийся тем, что термомеханическую обработку проводят методом прокатки с относительной степенью деформации до 90%.
4. Способ по п.1, отличающийся тем, что термомеханическую обработку проводят методом ковки с вытяжкой с относительной степенью деформации до 20% и последующей прокаткой с суммарной относительной степенью деформации до 90%.
5. Способ по п.4, отличающийся тем, что после прокатки осуществляют деформацию волочением с достижением относительной степени деформации 98%.
6. Способ по п.2, отличающийся тем, что после ковки с вытяжкой осуществляют деформацию волочением до достижения относительной степени деформации 98%.